(57)【要約】【課題】インクジェット記録方法で普通紙に印字を行う際の大きな課題であるブリーディングを改善し、裏抜けを起こさず、定着性と発色性を両立させた良好な画像形成を可能とし、かつ、熱エネルギーによる吐出によっても従来よりはるかに長期にわたる連続吐出が可能なインクジェット記録用反応液、それを用いた記録方法、更には、上記反応液と顔料インクからなるインクセットの提供。【解決手段】顔料インクと共に使用され、該顔料インクと接触すると反応を生じるインクジェット記録用反応液であって、（ａ）多価金属塩と、（ｂ）非イオン性高分子化合物と、（ｃ）液媒体とを含むことを特徴とするインクジェット記録用反応液、それを用いたインクジェット記録方法、上記反応液と顔料インクとからなるインクセット。【選択図】なし【特許請求の範囲】
【請求項１】
顔料インクと共に使用され、該顔料インクと接触すると反応を生じるインクジェット記録用反応液であって、（ａ）多価金属塩と、（ｂ）非イオン性高分子化合物と、（ｃ）液媒体とを含むことを特徴とするインクジェット記録用反応液。
【請求項２】
非イオン性高分子化合物が、部分及び／又は完全ケン化ポリビニルアルコール、ポリビニルピロリドンから選ばれる化合物である請求項１に記載のインクジェット記録用反応液。
【請求項３】
請求項１又は２に記載のインクジェット記録用反応液にエネルギーを与えて記録媒体に向けて吐出し記録媒体上に付与した後又は付与する前に、顔料インクにエネルギーを与えて記録媒体に向けて吐出し記録媒体上に付与し、かつ、該記録用反応液と該顔料インクとが記録媒体上で接触するようにそれぞれを付与することを特徴とするインクジェット記録方法。
【請求項４】
エネルギーが、熱エネルギーである請求項３に記載のインクジェット記録方法。
【請求項５】
請求項１又は２に記載のインクジェット記録用反応液と、このインクジェット記録用反応液との接触によって反応を起こす顔料インクとを組み合わせてなることを特徴とするインクジェット記録用インクセット。
【発明の詳細な説明】
【技術分野】
【０００１】
本発明は、インクジェット記録媒体、中でもとりわけ普通紙に対して高画質なカラー画像が得られるインクジェット記録用反応液、インクジェット記録方法及びインクジェット記録用インクセットに関する。
【背景技術】
【０００２】
インクジェット記録方法は、インクジェット記録ヘッドから記録液（インク）の微小液滴を吐出し、飛翔させ、紙などの記録媒体に付着させて記録を行うものである。液滴を飛翔するための吐出エネルギーを供給する手段としては、例えば、電気熱変換体を用い、熱エネルギーをインクに与えて気泡を発生させることにより液滴を吐出させる方式など、種々のものがある。これらの中でも熱エネルギーをインクに与える方式のものは、記録ヘッドの高密度マルチオリフィス化が容易に実現でき、高解像度で高品質の画像を高速で記録できるという特徴がある（特許文献１）。
【０００３】
一方、従来からインクジェット記録に用いられているインクは、水を主成分とし、これに乾燥や目詰まり防止などの目的でグリコールなどの水溶性高沸点溶剤を含有したものが一般的である。下記に述べるように、このようなインクを用いて記録媒体としての普通紙に、上記したようなインクジェット記録を行った場合に、良好な画像が得られにくいという問題があった。中でも特に、カラー画像を得ようとした場合には、先に付与したインクが完全に定着する前に異なる色のインクが次々と重ねられるため、この傾向が大きい。具体的には、とりわけ色の境界部分で、異なる色が相互に滲み、不均一に混じり合った状態（以下、「ブリーディング」という）となるため、満足すべき画像が得られない場合があった。
【０００４】
特許文献２には、ブリーディングを改善する手段として、記録媒体への浸透性を向上させるために、界面活性剤などの化合物をインクに添加することが開示されている。しかし、この方法では、記録媒体へのインクの浸透速度が高まることでブリーディングはある程度抑制されるものの、インク中の着色剤が界面活性剤の効果により記録媒体の奥深くまで入り込んでしまうことが生じる。このため、形成した画像の濃度や鮮明性が低下すると共に、記録媒体の裏面にまでインクが達し、裏面から画像が透けて見える状態（以下、「裏抜け」という）となるなどの不都合が生じる場合があった。また、記録媒体表面に対する濡れ性も同時に高まるためインクが記録媒体上を広がり易くなり、結果として解像性を低下させて画像が滲んだように見えるなどの問題もある。
【０００５】
別の手段として、インクの吐出に先立って記録媒体上に画像を良くするための別の液体（反応液）を付与させる方法が提案されている。例えば、特許文献３には、記録媒体上に予めカルボキシメチルセルロース、ポリビニルアルコール、ポリ酢酸ビニルなどのポリマーの溶液を付与してからインクにより記録する方法が開示されている。しかし、この方法を実施した場合には、ブリーディングは改善されるものの、画像の乾燥に時間がかかり、定着性に劣るという別の問題を生じる。
【０００６】
このため、上記した問題を改善することを目的とした下記のような提案がある。例えば、特許文献４には、１分子当り２個以上のカチオン性基を有する有機化合物を含有する液体を付与した後、アニオン染料を含有したインクにより記録する方法が開示されている。また、特許文献５には、酸性液体を付与した後、インクにより記録する方法が開示されている。
【０００７】
しかし、前記何れの場合においてもブリーディングは改善されるものの、下記のような問題がある。すなわち、何れの場合も、反応液の反応性がそれほど高くないために、記録媒体内部で反応の大半が起こり、結果として発色性が向上しないという問題と、前述したような裏抜けの問題が依然として残されていた。
【０００８】
これに対し、インクジェット記録に、より効果的な材料を使った方法としては、下記のような提案がある。例えば、特許文献６には、多価金属イオンとカルボキシル基の反応を利用してブリーディングを抑制する方法が開示されている。さらに、特許文献７には、顔料と樹脂エマルジョンと多価金属塩による反応によりブリーディングを改善する方法が開示されている。しかし、これら多価金属イオンを含むインクジェット記録用反応液は、反応液としての効果は優れるものの、下記のような問題があった。すなわち、記録媒体に付与するインクジェット記録方式が熱エネルギーの作用によるものである場合、該反応液の吐出速度が駆動周波数により大きく変動するという問題がある。また、該反応液を長時間にわたり連続吐出させると、吐出そのものが停止してしまうという問題がある。
【０００９】
上記した反応液の吐出速度が駆動周波数により変動するという問題に関しては、特許文献８に、硝酸アンモニウムに代表されるある種の塩を反応液に添加することで改善されることが開示されている。しかし、この場合、確かに吐出速度の駆動周波数依存性は改善されるものの、逆に、連続吐出で吐出が停止してしまう傾向がより顕著となるなどの問題がある。また、特許文献９には、多価金属イオンを含む反応液に、アミノ基を有する酸を添加することで連続吐出特性が改善されることが開示されている。しかし、より長期にわたる連続吐出特性については触れられていない。
【００１０】
【特許文献１】特公昭６１−５９９１１号公報
【特許文献２】特開昭５５−６５２６９号公報
【特許文献３】特開昭５６−８９５９５号公報
【特許文献４】特開昭６３−２９９７１号公報
【特許文献５】特開昭６４−９２７９号公報
【特許文献６】特開平５−２０２３２８号公報
【特許文献７】特開平９−２０７４２４号公報
【特許文献８】特開２０００−１３６３３７公報
【特許文献９】特開２００２−１７２８４７公報
【発明の開示】
【発明が解決しようとする課題】
【００１１】
以上、述べてきたように、ブリーディングや裏抜けを改善する手段の一つとして、インクと反応液を用いた有効な提案が種々されている。しかし、何れの場合においてもある程度の改善は見られるものの、全ての課題を満足できるまでには至っていない。
【００１２】
本発明は、この点を鑑みてなされたものであり、その主たる目的は、下記の通りである。すなわち、インクジェット記録で普通紙に印字を行う際の大きな課題であるブリーディングを改善し、裏抜けを起こさず、定着性と発色性を両立させた良好な画像の形成を可能とするインクジェット記録用反応液を提供することにある。さらに、本発明の目的は、液滴の吐出エネルギーが熱エネルギーである記録方式において使用した場合にも、従来よりはるかに長期にわたる連続吐出が可能なインクジェット記録用反応液を提供することにある。また、本発明の目的は、上記優れたインクジェット記録用反応液を用いたインクジェット記録方法、さらには、上記反応液と顔料インクとからなるインクセットを提供することにある。
【課題を解決するための手段】
【００１３】
上記目的は以下の本発明によって達成される。すなわち、本発明は、顔料インクと共に使用され、該顔料インクと接触すると反応を生じるインクジェット記録用反応液であって、（ａ）多価金属塩と、（ｂ）非イオン性高分子化合物と、（ｃ）液媒体とを含むことを特徴とするインクジェット記録用反応液である。
【００１４】
本発明の別の実施形態は、上記のインクジェット記録用反応液にエネルギーを与えて記録媒体に向けて吐出し記録媒体上に付与した後又は付与する前に、顔料インクにエネルギーを与えて記録媒体に向けて吐出し記録媒体上に付与し、かつ、該記録用反応液と該顔料インクとが記録媒体上で接触するようにそれぞれを付与することを特徴とするインクジェット記録方法である。
【００１５】
本発明の別の実施形態は、上記何れかのインクジェット記録用反応液と、このインクジェット記録用反応液との接触によって反応を起こす顔料インクとを組み合わせてなることを特徴とするインクジェット記録用インクセットである。
【発明の効果】
【００１６】
本発明によれば、顔料インクと共に、本発明のインクジェット記録用反応液を用いることにより、普通紙に対してブリーディングのない、また、発色性も良好で高画質なカラー画像を得ることができる。また、上記に加えて、本発明のインクジェット記録用反応液は、熱エネルギーの作用により反応液を記録媒体に付与するインクジェット記録方式に用いた場合においても、その吐出特性が損なわれない。このため、結果として、鮮明で安定した画像を長期にわたり連続して得ることができる。
【発明を実施するための最良の形態】
【００１７】
以下に、好ましい実施の形態を挙げて本発明をさらに詳細に説明する。本発明のインクジェット記録用反応液は、顔料インクと共に使用される顔料インクと接触すると反応を生じるものであるが、先ず、下記の（ａ）〜（ｃ）の成分を有してなることを特徴とする。以下、これらについて説明する。
【００１８】
＜インクジェット記録用反応液＞
（ａ）多価金属塩
多価金属塩とは、二価以上の多価金属イオンとこれら多価金属イオンに結合する陰イオンとから構成されるもののことである。
【００１９】
多価金属イオンとしては特に限定されるものではないが、具体例としては、マグネシウム、カルシウム、バリウム、鉄（II）、銅（II）、亜鉛などの二価金属イオン、鉄（III）及びアルミニウムなどの三価金属イオンが挙げられる。一方、陰イオンとしては特に限定されるものではないが、具体例としては、例えば、臭化物イオン、塩化物イオン、硝酸イオン、酢酸イオン、乳酸イオン、硫酸イオンなどが挙げられる。
【００２０】
また、多価金属塩の具体例としては特に限定されるものではないが、下記に挙げるようなものを使用することができる。例えば、塩化マグネシウム、塩化カルシウム、塩化バリウム、塩化鉄（II）、塩化銅（II）、塩化亜鉛、塩化アルミニウム、塩化鉄（III）などの塩化物；
臭化マグネシウム、臭化カルシウム、臭化バリウム、臭化鉄（II）、臭化銅（II）、臭化亜鉛などの臭化物；
硝酸マグネシウム、硝酸カルシウム、硝酸バリウム、硝酸鉄（II）、硝酸銅（II）、硝酸亜鉛、硝酸アルミニウム、酢酸マグネシウムなどの硝酸塩；
酢酸カルシウム、酢酸バリウム、酢酸鉄（II）、酢酸銅（II）、酢酸亜鉛などの酢酸塩；
乳酸マグネシウム、乳酸カルシウムなどの乳酸塩；
グリセロリン酸マグネシウム、グリセロリン酸カルシウム及びミョウバンなどが挙げられる。これらは、通常の形態で結晶水を含むものであってもよい。
【００２１】
また、上記したような多価金属塩の添加量は特に限定されるものではないが、画像形成の際に用いた場合に、併用する顔料インクと反応して瞬時に凝集物を形成するのに十分な濃度であればよい。例えば、多価金属イオン換算の濃度として０．１３モル／ｋｇ以上１．２モル／ｋｇ以下（反応液）、さらに、０．２モル／ｋｇ以上０．８モル／ｋｇ以下（反応液）が好適な範囲である。多価金属イオン換算の濃度がこれより低くなると反応液としての効果が極端に低下し、一方、高すぎても効果の向上は期待できず、また、析出物の発生や粘度が高くなるなどの問題が新たに発生するおそれがある。
【００２２】
（ｃ）液媒体
本発明の反応液を構成する液媒体としては、水、水溶性有機溶剤、その他の各種添加剤が挙げられる。水溶性有機溶剤としては、特に限定されるものではないが、具体的には、下記に挙げるようなものを使用できる。例えば、メチルアルコール、エチルアルコール、ｎ−プロピルアルコール、イソプロピルアルコール、ｎ−ブチルアルコール、ｓｅｃ−ブチルアルコール及びｔｅｒｔ−ブチルアルコールなどの炭素数１乃至４のアルキルアルコール類；
Ｎ，Ｎ−ジメチルホルムアミド及びＮ，Ｎ−ジメチルアセトアミドなどのアミド類；
アセトン及びジアセトンアルコールなどのケトン又はケトアルコール類；
テトラヒドロフラン、ジオキサンなどの環状エーテル類；
エチレングリコール、１，２−プロピレングリコール、１，３−プロピレングリコール、１，２−ブタンジオール、１，３−ブタンジオール、１，４−ブタンジオール、１，２−ヘキサンジオール、１，６−ヘキサンジオール、ジエチレングリコール、トリエチレングリコール、チオジグリコールなどのグリコール類；
エチレングリコールモノメチル（又はエチル）エーテル、ジエチレングリコールモノメチル（又はエチル）エーテル、トリエチレングリコールモノメチル（又はエチル）エーテルなどの多価アルコールの低級アルキルエーテル類；
ポリエチレングリコール、ポリプロピレングリコールなどのポリアルキレングリコール類；
グリセリン、１，２，６−ヘキサントリオール、トリメチロールプロパンなどのトリオール類；
Ｎ−メチル−２−ピロリドン、２−ピロリドン、１，３−ジメチル−２−イミダゾリジノンなどが挙げられ、これらを単独で用いても、又は２種以上を併用してもよい。
【００２３】
本発明のインクジェット記録用反応液中における上記したような水溶性有機溶剤の含有量については、特に限定されるものではない。例えば、反応液全質量中における含有量が３質量％以上６０質量％以下の範囲、さらに好ましくは、５質量％以上３０質量％以下が好適な範囲である。
【００２４】
本発明の反応液は、各種添加剤が含有されていてもよい。使用される各種添加剤としては、界面活性剤、消泡剤、防腐剤などの他、記録後の記録媒体が反るのを抑制する所謂「カール抑制剤」なども適宜用いることができる。
【００２５】
（ｂ）非イオン性高分子化合物
以上が本発明の反応液の基本組成であるが、本発明の特徴は、これらに加えてさらに、非イオン性高分子化合物を反応液の構成成分として用いた点にある。本発明における非イオン性高分子化合物とは、下記に挙げるような非イオン性の単量体を主成分として、重合或いは共重合して得られる高分子化合物のことを意味する。「主成分として」とは、高分子化合物中における非イオン性の単量体からなる部分が、９０質量％以上であることを意味する。また、非イオン性高分子化合物の「非イオン性」とは、カルボン酸やアミンのような水中で電離する機能を持たないということを意味する。使用する非イオン性の単量体としては、例えば、酢酸ビニル、ビニルピロリドン、Ｎ−ビニルホルムアミド、Ｎ−ビニルアセトアミド、エチレンオキシドなどが挙げられる。非イオン性高分子化合物の具体例としては、部分及び／又は完全ケン化ポリビニルアルコール、ポリビニルピロリドン、ポリ−Ｎ−ビニルホルムアミド、ポリ−Ｎ−ビニルアセトアミド及びポリエチレンオキシドなどが挙げられる。性能に影響を与えない範囲で、上記に加えてイオン性の単量体を併用してもよい。また、上記したような非イオン性の単量体を主成分として重合或いは共重合してなる非イオン性高分子化合物自体を一部加水分解してイオン性にしてもよい。また、その好ましい重量平均分子量は、５００以上３０，０００以下の範囲であり、さらに好ましくは、１，０００以上１５，０００以下の範囲である。
【００２６】
本発明で使用する非イオン性高分子化合物の添加量としては、特に限定されるものではないが、下記のようにすることが好ましい。添加量が少な過ぎると所定の効果が期待できないので、単量体換算で、０．０００５モル／ｋｇ以上０．１５モル／ｋｇ以下（反応液）の範囲とすることが好ましい。また、反応液中の多価金属イオンに対してモル比で、１／３００以上含まれるようにすることが望ましい。本発明の反応液は、上記したような非イオン性高分子化合物が添加されているため、該反応液を顔料インクと共に画像形成に使用すれば、下記のような効果が得られる。すなわち、熱エネルギーの作用により該反応液を吐出させる際の吐出速度の周波数依存性、具体的には、駆動周波数が高くなるにつれて、液滴の吐出速度が低下、乃至は停止する現象、及び、長時間に亘る連続吐出耐久性能の低下現象の双方が改善される。
【００２７】
反応液中に非イオン性高分子化合物を添加することにより、上記したような効果が得られるメカニズムの詳細は不明である。しかし、事実として、非イオン性高分子化合物の添加によって、「何も添加しないと、熱エネルギーを反応液に付与するヒーター表面上に析出物が発生し、その後ヒーター表面が荒れて断線に至る」という現象の抑制が認められる。このことは、これらの被膜性を有する非イオン性高分子化合物を使用することで、熱エネルギーを反応液に付与するヒーター表面上を保護するような何らかの作用が働くことを示している。
【００２８】
本発明の反応液は、無色であることが好ましいが、記録媒体上で顔料インクと混合された際に、各色インクの色調を変えない範囲の淡色のものでもよい。さらに、以上のような効果が得られる本発明における反応液の各種物性の好適な範囲としては、下記のものが挙げられる。ｐＨは１．０乃至６．０の範囲、２５℃での粘度が１ｍＰａ・ｓ以上３０ｍＰａ・ｓ以下の範囲、表面張力が２８ｍＮ／ｍ以上５２ｍＮ／ｍ以下の範囲となるように調整されたものが好ましい。
【００２９】
＜顔料インク＞
次に、上記した構成の本発明のインクジェット記録用反応液と併用してインクセットとする場合の顔料インクについて説明する。本発明では、本発明のインクジェット記録用反応液との接触によって反応を起こす顔料インクを使用することが好ましい。
【００３０】
（顔料）
先ず、顔料について説明するが、顔料としては、従来よりインクジェット記録用の顔料インクに使用されるものを何れも使用することができる。具体的には、黒色の顔料としてはカーボンブラックが挙げられ、例えば、ファーネス法、チャネル法で製造されたカーボンブラックであって、下記のような物性を有するものを用いることができる。
（１）一次粒子径が１５ｎｍ以上４０ｎｍ以下、
（２）ＢＥＴ法による比表面積が５０ｍ2／ｇ以上３００ｍ2／ｇ以下、
（３）ＤＢＰ吸油量が４０ｍｌ／１００ｇ以上１５０ｍｌ／１００ｇ以下、
（４）揮発分が０．５％以上１０％以下、
（５）ｐＨ値が２乃至９などの特性を有するものが好ましく用いられる。
【００３１】
このような特性を有する市販品としては、例えば、下記のようなものがあり、何れも好ましく使用することができる。
Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、Ｎｏ．２２００Ｂ（以上、三菱化学社製）、
ＲＡＶＥＮ１２５５（以上、コロンビア製）、
ＲＥＧＡＬ４００Ｒ、ＲＥＧＡＬ３３０Ｒ、ＲＥＧＡＬ６６０Ｒ、ＭＯＧＵＬ  Ｌ（以上キャボット社製）、
Ｃｏｌｏｒ  Ｂｌａｃｋ  ＦＷｌ、Ｃｏｌｏｒ  Ｂｌａｃｋ  ＦＷ１８、Ｃｏｌｏｒ  Ｂｌａｃｋ  Ｓ１７０、Ｃｏｌｏｒ  Ｂｌａｃｋ  Ｓ１５０、
Ｐｒｉｎｔｅｘ  ３５、Ｐｒｉｎｔｅｘ  Ｕ（以上、デグッサ社製）などがある。
【００３２】
また、カラー顔料としては一次粒子径が１５ｎｍ以上３００ｎｍ以下程度の特性を有するものが好適に用いられる。具体的には、イエローの顔料としては、例えば、Ｃ．Ｉ．ピグメントイエロー  １、２、３、１３、１６、１７、７４、８３、１０９、１１０、１２８、１３８、１８０などが挙げられる。また、マゼンタの顔料としては、例えば、Ｃ．Ｉ．ピグメントレッド  ５、７、１２、４８（Ｃａ）、４８（Ｍｎ）、５７（Ｃａ）、１１２、１２２、２５４、Ｃ．Ｉ．ピグメントバイオレット  １９などが挙げられる。また、シアンの顔料としては、例えば、Ｃ．Ｉ．ピグメントブルー  １、２、３、１５：３、１６、２２、Ｃ．Ｉ．バットブルー  ４（Ｃ．Ｉ．ピグメントブルー  ６０）、６などが挙げられる。
【００３３】
勿論、本発明は、これらに限られるものではない。また、以上の他、自己分散型顔料など、新たに製造された顔料も、勿論、使用することが可能である。また、本発明で使用する顔料インク中の顔料は、顔料インクの全質量に対して、質量比で１質量％以上２０質量％以下、好ましくは２質量％以上１２質量％以下の範囲で用いるのが好適である。
【００３４】
（分散剤）
また、本発明で使用される顔料インクの顔料の分散剤としては、親水性の材料ならどのようなものでもよいが、具体的には、親水性樹脂（高分子分散剤）や界面活性剤などが挙げられる。顔料の分散剤として働く親水性樹脂は、下記に列挙したような原料となる単量体を重合することで得られる。単量体の具体例としては特に限定されるものではないが、例えば、下記のものを挙げることができる。スチレン、α−メチルスチレン、４−ｔ−ブチルスチレン、４−クロロメチルスチレン、４−スチレンスルホン酸及びその塩などのスチレン類；
１−ビニルナフタレン、２−ビニルナフタレンなどのビニルナフタレン類；
（メタ）アクリル酸及びその塩、（メタ）アクリル酸メチル、（メタ）アクリル酸エチル、（メタ）アクリル酸−ｎ−ブチル、（メタ）アクリル酸ベンジル、（メタ）アクリル酸−２−ヒドロキシエチル、ポリエチレングリコールモノ（メタ）アクリレートなどの（メタ）アクリル酸類；
マレイン酸及びその塩、マレイン酸ジメチル、無水マレイン酸などのマレイン酸類；
イタコン酸及びその塩、イタコン酸モノメチル及びその塩、イタコン酸ジメチルなどのイタコン酸類；
フマル酸及びその塩、フマル酸ジメチルなどのフマル酸類；
（メタ）アクリルアミド、Ｎ−メチロール（メタ）アクリルアミド、２−アクリルアミド−２−メチルプロパンスルホン酸及びその塩などの（メタ）アクリルアミド類；
Ｎ−ビニルホルムアミド、Ｎ−ビニルアセトアミド、酢酸ビニル、Ｎ−ビニルピロリドンなどが挙げられる。これらの少なくとも２つの単量体（このうち少なくとも１つは親水性の単量体又は適当な処理を施せば親水性になる単量体）を用いて共重合することで親水性樹脂が得られる。また、その立体構造としては、ブロック共重合体、グラフト共重合体、或いは、ランダム共重合体の何れでもよい。また、重合方法は、ラジカル重合、イオン重合など、使用する単量体に応じて適宜選択すればよい。
【００３５】
或いは、ロジン、シェラック、デンプンなどの天然樹脂も好ましく使用することができる。これらの樹脂は、塩基を溶解させた水溶液に可溶であり、アルカリ可溶型樹脂である。その好ましい重量平均分子量は１，０００以上３０，０００以下の範囲であり、さらに好ましくは、３，０００以上１５，０００以下の範囲である。尚、これらの親水性樹脂を顔料の分散剤として用いる際は、顔料インクの全質量に対して０．１質量％以上５質量％以下の範囲で含有させるのが好ましい。
【００３６】
また、顔料の分散剤として働く界面活性剤としては特に限定されるものではないが、下記に挙げるようなものを用いることができる。例えば、アニオン型界面活性剤、カチオン型界面活性剤、両性型界面活性剤、ノニオン型界面活性剤などが挙げられ、一般に使用されているものを何れも好ましく使用することができる。具体的には、アニオン型界面活性剤としては、例えば、ラウリン酸塩、ミリスチン酸塩などの炭素数１２乃至１８の脂肪酸石けん類；
ドデシルベンゼンスルホン酸塩などのアルキルベンゼンスルホン酸塩類；
イソプロピルナフタレンスルホン酸塩などのアルキルナフタレンスルホン酸塩類；
ジ（２−エチルヘキシル）スルホコハク酸エステル塩などのジアルキルスルホコハク酸エステル塩類；
硫酸化油類、ドデシル硫酸エステル塩などの炭素数１２乃至１８の高級アルコール硫酸エステル塩類；
ポリオキシエチレンドデシルエーテル硫酸塩などのアルキルエーテル硫酸塩類；
ポリオキシエチレンノニルフェニルエーテル硫酸塩などのポリオキシエチレンアルキルフェニルエーテル硫酸塩類；
ポリオキシエチレンドデシルエーテルリン酸エステル塩などのアルキルエーテルリン酸エステル塩類；
ドデシルリン酸エステル塩、オクタデシルリン酸エステル塩などのアルキルリン酸エステル塩類など、が挙げられる。
【００３７】
また、カチオン型界面活性剤としては、例えば、オクチルアミン塩、ドデシルアミン塩、ステアリルアミン塩などの炭素数８乃至２４の脂肪族アミン塩類；
オクタデシルトリメチルアンモニウムクロリドなどの脂肪族４級アンモニウム塩類；
ベンザルコニウム塩類；
ベンゼトニウム塩類；
セチルピリジニウムクロリドなどの炭素数１２乃至１８のピリジニウム塩類；
イミダゾリニウム塩類など、が挙げられる。
【００３８】
両性型界面活性剤としては、例えば、ラウリルジメチルベタインなどのカルボキシベタイン類；
Ｎ−ドデシルグリシンなどのアミノカルボン酸塩類；
２−ドデシル−Ｎ−カルボキシメチル−Ｎ−ヒドロキシエチルイミダゾリニウムベタインなどのイミダゾリニウムベタイン類などが挙げられる。
【００３９】
ノニオン型界面活性剤としては、例えば、ポリオキシエチレンラウリルエーテル、ポリオキシエチレンセチルエーテルなどの炭素数１２乃至２２のポリオキシエチレンアルキルエーテル類；
ポリオキシエチレンノニルフェニルエーテルなどのポリオキシエチレンアルキルフェニルエーテル類；
アセチレンジオールのポリオキシエチレン付加物類；
ポリオキシエチレンポリオキシプロピレンブロックポリマー及びそのアルキルエーテル類；
ポリオキシエチレングリセリン脂肪酸エステル類；
ポリオキシエチレンソルビタン脂肪酸エステル類；
ポリオキシエチレンソルビトール脂肪酸エステル類；
ポリエチレングリコールラウリルエステルなどのポリエチレングリコール脂肪酸エステル類；
ソルビタン脂肪酸エステル類など、が挙げられる。
【００４０】
これらの界面活性剤は、単独で用いても、２種以上適宜組み合わせて用いてもよく、これらを適宜用いて多価金属塩と好ましい反応性を持たせるために、分散された顔料粒子がマイナスに帯電するように設計すればよい。
【００４１】
上記したような顔料と分散剤が含有されている顔料インクは、中性又はアルカリ性に調整されていることが好ましい。このようにすれば、分散剤として使用される親水性の材料の溶解性を向上させ、長期保存性に一層優れた顔料インクとすることができる。ただし、この場合、インクジェット記録装置に使われている種々の部材の腐食の原因となる場合があるので、ｐＨを７乃至１０の範囲とするのが望ましい。
【００４２】
この際に使用されるｐＨ調整剤としては、特に限定されるものではない。具体的には、例えば、ジエタノールアミン、トリエタノールアミン、水酸化テトラメチルアンモニウムなどの各種有機アミン；
水酸化ナトリウム、水酸化リチウム、水酸化カリウムなどのアルカリ金属の水酸化物などの無機アルカリ剤；
酢酸、乳酸などの有機酸や、塩酸、硫酸、硝酸などの鉱酸などを使用することができる。
【００４３】
（水性液媒体）
本発明で使用される顔料インクを構成する好適な水性液媒体は、水及び水溶性有機溶剤の混合溶媒である。水と混合して使用される水溶性有機溶剤としては、特に限定されるものではないが、具体的には下記のようなものが挙げられる。例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコールなどの炭素数１乃至４のアルキルアルコール類；
Ｎ，Ｎ−ジメチルホルムアミド、Ｎ，Ｎ−ジメチルアセトアミドなどのアミド類；
アセトン、ジアセトンアルコールなどのケトン又はケトアルコール類；
テトラヒドロフラン、ジオキサンなどの環状エーテル類；
エチレングリコール、１，２−プロピレングリコール、１，３−プロピレングリコール、１，２−ブタンジオール、１，３−ブタンジオール、１，４−ブタンジオール、１，２−ヘキサンジオール、１，６−ヘキサンジオール、ジエチレングリコール、トリエチレングリコール、チオジグリコールなどのグリコール類；
エチレングリコールモノメチル（又はエチル）エーテル、ジエチレングリコールモノメチル（又はエチル）エーテル、トリエチレングリコールモノメチル（又はエチル）エーテルなどの多価アルコールの低級アルキルエーテル類；
ポリエチレングリコール、ポリプロピレングリコールなどのポリアルキレングリコール類；
グリセリン、１，２，６−ヘキサントリオール、トリメチロールプロパンなどのトリオール類；
Ｎ−メチル−２−ピロリドン、２−ピロリドン、１，３−ジメチル−２−イミダゾリジノンなどが挙げられる。これらは単独で用いても、又は２種以上を併用してもよい。これらの水溶性有機溶剤の含有量は、特に限定されるものではないが、一般的には、顔料インク全質量の３質量％以上５０質量％以下の範囲、より好ましくは、３質量％以上４０質量％以下の範囲である。
【００４４】
（添加剤）
また、本発明で使用する顔料インクは、上記の成分の他に、必要に応じて所望の物性を得るために、界面活性剤、消泡剤及び防腐剤などを、適宜に添加することができる。特に、浸透促進剤として機能する界面活性剤は、記録媒体に反応液と顔料インクの液体成分を速やかに浸透させる役割を担うため、適量を添加させることが好ましい。この場合に添加量の例としては、０．０５質量％以上１０質量％以下、好ましくは０．５質量％以上５質量％以下が好適である。
【００４５】
上記において使用する界面活性剤としては、アニオン型界面活性剤、カチオン型界面活性剤、両性型界面活性剤、ノニオン型界面活性剤などが挙げられ、一般に使用されているものを何れも好ましく使用することができる。この場合に使用するアニオン型界面活性剤としては、下記のものが挙げられる。例えば、ラウリン酸塩、ミリスチン酸塩などの炭素数１２乃至１８の脂肪酸石けん類；
ドデシルベンゼンスルホン酸塩などのアルキルベンゼンスルホン酸塩類；
イソプロピルナフタレンスルホン酸塩などのアルキルナフタレンスルホン酸塩類；
ジ（２−エチルヘキシル）スルホコハク酸エステル塩などのジアルキルスルホコハク酸エステル塩類；
硫酸化油類、ドデシル硫酸エステル塩などの炭素数１２乃至１８の高級アルコール硫酸エステル塩類；
ポリオキシエチレンドデシルエーテル硫酸塩などのアルキルエーテル硫酸塩類；
ポリオキシエチレンノニルフェニルエーテル硫酸塩などのポリオキシエチレンアルキルフェニルエーテル硫酸塩類；
ポリオキシエチレンドデシルエーテルリン酸エステル塩などのアルキルエーテルリン酸エステル塩類；
ドデシルリン酸エステル塩、オクタデシルリン酸エステル塩などのアルキルリン酸エステル塩類など、が挙げられる。
【００４６】
カチオン型界面活性剤としては、例えば、オクチルアミン塩、ドデシルアミン塩、ステアリルアミン塩などの炭素数８乃至２４の脂肪族アミン塩類；
オクタデシルトリメチルアンモニウムクロリドなどの脂肪族４級アンモニウム塩類；
ベンザルコニウム塩類；
ベンゼトニウム塩類；
セチルピリジニウムクロリドなどの炭素数１２乃至１８のピリジニウム塩類；
イミダゾリニウム塩類など、が挙げられる。
【００４７】
両性型界面活性剤としては、例えば、ラウリルジメチルベタインなどのカルボキシベタイン類；
Ｎ−ドデシルグリシンなどのアミノカルボン酸塩類；
２−ドデシル−Ｎ−カルボキシメチル−Ｎ−ヒドロキシエチルイミダゾリニウムベタインなどのイミダゾリニウムベタイン類など、が挙げられる。
【００４８】
ノニオン型界面活性剤としては、例えば、ポリオキシエチレンラウリルエーテル、ポリオキシエチレンセチルエーテルなどの炭素数１２乃至２２のポリオキシエチレンアルキルエーテル類；
ポリオキシエチレンノニルフェニルエーテルなどのポリオキシエチレンアルキルフェニルエーテル類；
アセチレンジオールのポリオキシエチレン付加物類；
ポリオキシエチレンポリオキシプロピレンブロックポリマー及びそのアルキルエーテル類；
ポリオキシエチレングリセリン脂肪酸エステル類；
ポリオキシエチレンソルビタン脂肪酸エステル類；
ポリオキシエチレンソルビトール脂肪酸エステル類；
ポリエチレングリコールラウリルエステルなどのポリエチレングリコール脂肪酸エステル類；
ソルビタン脂肪酸エステル類など、が挙げられる。
これらの界面活性剤は、単独で用いても、２種以上適宜組み合わせて用いてもよい。
【００４９】
（顔料インクの作製方法）
上記したような成分からなる本発明で使用する顔料インクの作製は、下記のようにして行うことができる。先ず、分散剤としての親水性の材料と水とが少なくとも含有された水性媒体に顔料を添加し、混合撹拌した後、分散処理を行い、必要に応じて遠心分離処理を行って所望の分散液を得る。また、この際、分散処理する前に、プレミキシングを３０分間以上行うのが効果的である。すなわち、このようなプレミキシング操作は、顔料表面の濡れ性を改善し、顔料表面への分散剤の吸着を促進することができるため、好ましい。
【００５０】
上記した顔料の分散処理の際に使用される分散機は、一般に使用される分散機なら、如何なるものも使用することができる。具体的には、例えば、ボールミル、ロールミル及びサンドミルなどが挙げられる。その中でも、高速型のサンドミルが好ましく使用される。このようなものとしては、例えば、スーパーミル、サンドグラインダー、ビーズミル、アジテータミル、グレンミル、ダイノーミル、パールミル及びコボルミル（何れも商品名）などが挙げられる。
【００５１】
インクジェット記録方法に用いる顔料インクでは、耐目詰り性などの要請から、最適な粒度分布を有する顔料を用いる。ここで、所望の粒度分布を有する顔料を得る方法としては、具体的には下記のような方法があるが、何れの方法を用いてもよい。すなわち、分散機の粉砕メディアのサイズを変更すること、粉砕メディアの充填率を増減すること、処理時間を調節すること、粉砕後フィルタや遠心分離機などで分級すること、及びこれらの手法の組み合わせなどを適用できる。
【００５２】
次に、この分散液に上記で挙げたような添加剤成分を適宜加え、撹拌して本発明で使用する顔料インクとする。本発明における顔料インクの各種物性の好適な範囲としては、ｐＨは５乃至１０の範囲、２５℃での粘度が１．５ｍＰａ・ｓ以上３０ｍＰａ・ｓ以下の範囲、表面張力が２８ｍＮ／ｍ以上５２ｍＮ／ｍ以下の範囲となるように調整されたものが好ましい。尚、反応液と顔料インクの表面張力に差をつけることで、記録媒体上で反応液と顔料インクが十分に混合し、その後、速やかに浸透させることもできる。このようにすることで、発色性のみならず高速印字のための定着性をさらに向上させることも可能である。
【００５３】
＜インクジェット記録方法＞
上記で述べたインクジェット記録用反応液は、特に下記のようなインクジェット記録方式に好適である。反応液にエネルギーを与えて記録媒体に向けて吐出し記録媒体上に付与した後又は付与する前に、顔料インクにエネルギーを与えて記録媒体上にインクを付与し、かつ、反応液と顔料インクとが記録媒体上で接触するようにする方式である。また、上記エネルギーが、熱エネルギーである方式に適用することが好ましい。
【実施例】
【００５４】
以下、実施例及び比較例を用いて本発明をさらに具体的に説明する。尚、以下の記載において、「部」又は「％」とあるものは特に断わらない限り質量基準である。
【００５５】
［合成例１（顔料分散液の作製）］
・スチレン−アクリル酸−アクリル酸エチルからなるランダム共重合体
（酸価２００、重量平均分子量９，０００）                １．４部
・モノエタノールアミン                                  １．０部
・ジエチレングリコール                                  ５．０部
・イオン交換水                                        ８１．６部
【００５６】
上記成分を混合し、ウォーターバスで７０℃に加温し、樹脂分を完全に溶解させる。この溶液にカーボンブラック（ＦＷ１８、デグサ社製）１０部、イソプロピルアルコール１部を加え、３０分間プレミキシングを行った後、下記の条件で分散処理を行った。
・分散機：サンドグラインダー（五十嵐機械製）
・粉砕メディア：ジルコニウムビーズ、１ｍｍ径
・粉砕メディアの充填率：５０％（体積比）
・粉砕時間：３時間
さらに、遠心分離処理（１２，０００ｒｐｍ．、２０分間）を行い、粗大粒子を除去してブラック（Ｋ）顔料分散液とした。
【００５７】
［合成例２〜４（顔料分散液の作製）］
顔料として、合成例１で使用したカーボンブラック（ＦＷ１８、デグサ社製）を、それぞれ下記の顔料に代えた以外は合成例１と同様に処理して、合成例２〜４で、シアン（Ｃ）、マゼンタ（Ｍ）及びイエロー（Ｙ）の各色顔料分散液を得た。合成例２のシアン（Ｃ）顔料分散液には、Ｃ．Ｉ．ピグメントブルー１５：３を用いた。合成例３のマゼンタ（Ｍ）顔料分散液には、Ｃ．Ｉ．ピグメントレッド７を用いた。合成例４のイエロー（Ｙ）顔料分散液には、Ｃ．Ｉ．ピグメントイエロー７４をそれぞれ用いた。
【００５８】
〔製造例１（顔料インクＫ１の作製）〕
合成例１で得たブラック顔料分散液を使用して、下記の組成比に従って顔料を含有するインクを作製して顔料インクとした。得られた顔料インクの表面張力は３８ｍＮ／ｍであった。
・合成例１の顔料分散液                                  ３０．０部
・グリセリン                                            １０．０部
・エチレングリコール                                      ５．０部
・アセチレノールＥＨ（川研ファインケミカル製）            １．０部
・イオン交換水                                          ５４．０部
【００５９】
〔製造例２（顔料インクＣ１の作製）〕
合成例１で得た顔料分散液に代えて、合成例２で得たシアン顔料分散液を用いた以外は製造例１と同様の処方にて、顔料を含有した顔料インクＣ１を調製した。得られた顔料インクの表面張力は３７ｍＮ／ｍであった。
【００６０】
〔製造例３（顔料インクＭ１の作製）〕
合成例１で得た顔料分散液に代えて、合成例３で得たマゼンタ顔料分散液を用いた以外は製造例１と同様の処方にて、顔料を含有した顔料インクＭ１を調製した。得られた顔料インクの表面張力は３６ｍＮ／ｍであった。
【００６１】
〔製造例４（顔料インクＹ１の作製）〕
合成例１で得た顔料分散液に代えて、合成例４で得たイエロー顔料分散液を用いた以外は製造例１と同様の処方にて、顔料を含有した顔料インクＹ１を調製した。得られた顔料インクの表面張力は３７ｍＮ／ｍであった。
【００６２】
〔製造例５（顔料インクＫ２の作製）〕
合成例１で得たブラック顔料分散液を使用し、下記の組成比に従い、顔料を含有するインクを作製して顔料インクとした。得られた顔料インクの表面張力は５１ｍＮ／ｍであった。
・合成例１の顔料分散液                                  ３０．０部
・グリセリン                                            １０．０部
・エチレングリコール                                      ５．０部
・アセチレノールＥＨ（川研ファインケミカル製）            ０．１部
・イオン交換水                                          ５４．９部
【００６３】
〔製造例６（顔料インクＣ２の作製）〕
合成例１で得た顔料分散液に代えて、合成例２で得たシアン顔料分散液を用いた以外は製造例５と同様の処方にて、顔料を含有した顔料インクＣ２を調製した。得られた顔料インクの表面張力は４９ｍＮ／ｍであった。
【００６４】
〔製造例７（顔料インクＭ２の作製）〕
合成例１で得た顔料分散液に代えて、合成例３で得たマゼンタ顔料分散液を用いた以外は製造例５と同様の処方にて、顔料を含有した顔料インクＭ２を調製した。得られた顔料インクの表面張力は４９ｍＮ／ｍであった。
【００６５】
〔製造例８（顔料インクＹ２の作製）〕
合成例１で得た顔料分散液に代えて、合成例４で得たイエロー顔料分散液を用いた以外は製造例５と同様の処方にて、顔料を含有した顔料インクＹ２を調製した。得られた顔料インクの表面張力は４８ｍＮ／ｍであった。
【００６６】
〔製造例９（反応液Ｓ１の作製）〕
・ジエチレングリコール                                  １０．０部
・硝酸カルシウム４水和物                                １０．０部
・ポリビニルピロリドンＫ−１５（Ｍｗ１０，０００）        ０．２部
・アセチレノールＥＨ（川研ファインケミカル製）            ０．１部
・イオン交換水                                          ７９．７部
上記の成分を混合溶解した後、さらにポアサイズが０．２２μｍのメンブレンフィルター（ＭＩＬＬＩＰＯＲＥ製）にて加圧濾過し、ｐＨを４．０に調整し、反応液Ｓ１を得た。得られた反応液の表面張力は３５ｍＮ／ｍであった。
【００６７】
〔製造例１０（反応液Ｓ２の作製）〕
・ジエチレングリコール                                  １０．０部
・硝酸カルシウム４水和物                                １０．０部
・ポリビニルピロリドンＫ−１５（Ｍｗ１０，０００）        ０．２部
・アセチレノールＥＨ（川研ファインケミカル製）            １．６部
・イオン交換水                                          ７８．２部
上記の成分とした以外は製造例９と同様の処理の後、ｐＨを４．０に調整し、反応液Ｓ２を得た。得られた反応液の表面張力は３０ｍＮ／ｍであった。
【００６８】
〔製造例１１（反応液Ｓ３の作製）〕
・ジエチレングリコール                                  １０．０部
・硝酸マグネシウム６水和物                              １２．０部
・ポリビニルピロリドンＫ−１５（Ｍｗ１０，０００）        ０．２部
・アセチレノールＥＨ（川研ファインケミカル製）            ０．１部
・イオン交換水                                          ７７．７部
上記の成分とした以外は製造例９と同様の処理の後、ｐＨを５．０に調整し、反応液Ｓ３を得た。得られた反応液の表面張力は３５ｍＮ／ｍであった。
【００６９】
〔製造例１２（反応液Ｓ４の作製）〕
・ジエチレングリコール                                  １０．０部
・硝酸カルシウム４水和物                                １０．０部
・完全ケン化ポリビニルアルコール（重合度５００）          ０．２部
・アセチレノールＥＨ（川研ファインケミカル製）            ０．１部
・イオン交換水                                          ７９．７部
上記の成分とした以外は製造例９と同様の処理の後、ｐＨを４．０に調整し、反応液Ｓ４を得た。得られた反応液の表面張力は３５ｍＮ／ｍであった。
【００７０】
〔製造例１３（反応液Ｓ５の作製）〕
・ジエチレングリコール                                    ８．０部
・メチルアルコール                                        ５．０部
・硝酸カルシウム４水和物                                  ８．０部
・ポリビニルピロリドンＫ−１５（Ｍｗ１０，０００）        ０．２部
・アセチレノールＥＨ（川研ファインケミカル製）            ０．１部
・イオン交換水                                          ７８．７部
上記の成分とした以外は製造例９と同様の処理の後、ｐＨを４．０に調整し、反応液Ｓ５を得た。得られた反応液の表面張力は３３ｍＮ／ｍであった。
【００７１】
〔製造例１４〜１６（反応液Ｓ６〜Ｓ８の作製）〕
製造例９〜１１で得た反応液Ｓ１〜Ｓ３の各組成からポリビニルピロリドンＫ−１５を除き、その減少分を水としたこと以外は同一の組成にて作製し、比較例の反応液Ｓ６〜Ｓ８とした。尚、得られた反応液の表面張力はポリビニルピロリドンＫ−１５を含む場合と同じであった。
【００７２】
〔製造例１７（反応液Ｓ９の作製）〕
・ジエチレングリコール                                  １０．０部
・硝酸カルシウム４水和物                                １０．０部
・クエン酸                                                ０．２部
・アセチレノールＥＨ（川研ファインケミカル製）            ０．１部
・イオン交換水                                          ７９．７部
上記の成分とした以外は製造例９と同様の処理の後、ｐＨを４．０に調整し、比較例の反応液Ｓ９を得た。得られた反応液の表面張力は３５ｍＮ／ｍであった。
【００７３】
〔製造例１８（反応液Ｓ１０の作製）〕
・ジエチレングリコール                                  １０．０部
・硝酸カルシウム４水和物                                １０．０部
・硝酸アンモニウム                                        ０．２部
・アセチレノールＥＨ（川研ファインケミカル製）            ０．１部
・イオン交換水                                          ７９．７部
上記の成分とした以外は製造例９と同様の処理の後、ｐＨを４．０に調整し、比較例の反応液Ｓ１０を得た。得られた反応液の表面張力は３５ｍＮ／ｍであった。
【００７４】
〔製造例１９（反応液Ｓ１１の作製）〕
・ジエチレングリコール                                  １０．０部
・硝酸カルシウム４水和物                                １０．０部
・グルタミン酸                                            ０．２部
・アセチレノールＥＨ（川研ファインケミカル製）            ０．１部
・イオン交換水                                          ７９．７部
上記の成分とした以外は製造例９と同様の処理の後、ｐＨを４．０に調整し、比較例の反応液Ｓ１１を得た。得られた反応液の表面張力は３６ｍＮ／ｍであった。
【００７５】
〔製造例２０（反応液Ｓ１２の作製）〕
・ジエチレングリコール                                  １０．０部
・硝酸カルシウム４水和物                                １０．０部
・ポリアクリル酸（Ｍｗ５，０００）                        ０．２部
・アセチレノールＥＨ（川研ファインケミカル製）            ０．１部
・イオン交換水                                          ７９．７部
上記の成分とした以外は製造例９と同様の処理の後、ｐＨを４．０に調整し、比較例の反応液Ｓ１２を得た。得られた反応液の表面張力は３５ｍＮ／ｍであった。
【００７６】
［実施例１］
製造例１〜４で得た顔料インクＫ１、Ｃ１、Ｍ１及びＹ１と、製造例９で得た反応液Ｓ１とを用い、下記のような画出し試験を行った。具体的には、これらを装填した評価検討用インクジェット描画装置と普通紙（キヤノン（株）製ＰＰＣ用紙：オフィスプランナー）とを用い、評価画像パターン（ＩＳＯ  ＪＩＳ−ＳＣＩＤ  Ｎｏ．５  自転車）の５，０００枚連続印字を行った。その際、反応液Ｓ１を、全ての顔料インクのインクドットに先立って紙に付与させた。印字条件としては、１，２００ｄｐｉの記録密度を有し、１ドット当たりの吐出体積が４ｐｌの記録ヘッドを用い、駆動条件としては、１５ｋＨｚの駆動周波数により行った。また、印字テストの際の環境条件は、温度２５℃、相対湿度５５％に統一した。評価方法としては、得られた印字物のブリーディング、すなわち、各インクが隣接して印字された部分の混色度合いを目視観察し、同時に発色性と裏抜け性も同様に目視観察した。その結果、５，０００枚目の印字画像であってもブリーディングの発生箇所は認められず、鮮明な印字物が得られた。また、ブラック及びカラー印字部分の発色性並びに裏抜け性も反応液Ｓ１を付与しなかった場合と比較して非常に良好であった。
【００７７】
［実施例２〜１０］
実施例１と同様の評価を、表１に示した顔料インクと反応液の組み合わせで行い、ブリーディング、発色性、裏抜け性を目視にて評価した。結果を表１に示した。
【００７８】
［比較例１］
製造例９で得た反応液Ｓ１に代えて製造例１４で得た反応液Ｓ６を用いた以外は実施例１と同様の連続印字試験を行い、ブリーディングを含めた評価を印字物の目視観察により行った。その結果、５００枚の印字を経過したあたりから画像の数箇所に発色性の違いに由来する色ムラが発生し始め、７００枚以降では画像全体の発色性が不良となった。さらに２，０００枚時点では、反応液を使用しない条件と大差ない画像となったため、これ以上の連続印字試験を中止した。これは記録ヘッドからの反応液の吐出が停止したことが原因とみられ、その後、記録ヘッドのノズルから直接反応液を吸引するなどの手段で回復操作を試みたが、吐出が停止したノズルから再び反応液を吐出させることはできなかった。ここで、吐出が停止したノズルを顕微鏡観察したところヒーター表面が大きく損傷を受けていることが確認された。
【００７９】
［比較例２〜１２］
実施例１と同様の評価を、表１に示した顔料インクと反応液の組み合わせで行い、ブリーディング、発色性、裏抜け性を目視にて評価した。結果を表１に示した。
【００８０】
2008265060.tif 000002
【産業上の利用可能性】
【００８１】
以上説明したように、顔料インクと共に、本発明のインクジェット記録用反応液を用いることにより、普通紙に対してブリーディングのない、また、発色性も良好で高画質なカラー画像を得ることができる。また、同時に、熱エネルギーの作用により反応液を記録媒体に付与する方式で用いても、本発明のインクジェット記録用反応液は吐出特性を損なわないため、結果として、鮮明で安定した画像を長期にわたり連続して得ることができるようになる。